СПОСОБ ИЗГОТОВЛЕНИЯ КЕРАМИЧЕСКОГО МАТЕРИАЛА ДЛЯ АККУМУЛИРОВАНИЯ ТЕПЛОВОЙ ЭНЕРГИИ

1. Способ изготовления керамического материала для аккумулирования тепловой энергии, отличающийся тем, что он включает производство смеси по меньшей мере частиц глины и частиц природного и/или синтетического фосфата и воды, при этом указанная смесь содержит от 0,5% до 40 мас.% фосфата по отношению к массе смеси при исключении воды, а также формование и обжиг указанной смеси с получением керамического материала.
2. Способ по п. 1, в котором смесь содержит от 4% до 5 мас.% фосфата по отношению к массе смеси при исключении воды.
3. Способ по п. 1 или 2, в котором смесь содержит от 50 до 90 мас.% глины, предпочтительно от 60 до 80 мас.%.
50
4. Способ по любому из пп. 1-3, в котором средний размер (d) частиц глины и фосфата составляет менее чем 1 мм.
5. Способ по любому из пп. 1-3, в котором смесь дополнительно содержит вплоть до 40 мас.% частиц песка, предпочтительно от 10 до 30 мас.%.
50
6. Способ по п. 5, в котором средний размер (d) частиц песка составляет менее чем 1,5 мм.
7. Способ по любому из пп. 1-6, дополнительно включающий формование керамического материала путем одной из следующих методик: экструдирование, гранулирование, формование, уплотнение или прессование смеси.
8. Способ по любому из пп. 1-7, дополнительно включающий после стадии формования сушку керамического материала при температуре меньшей или равной 105°С.
9. Способ по п. 8, в котором обжиг керамического материала проводят при температуре между 800 и 1200°С, предпочтительно между 900 и 1150°С.
10. Керамический материал для аккумулирования тепловой энергии, отличающийся тем, что он содержит матрицу из глины и, при необходимости, песок и частицы природного и/или синтетического фосфата, диспергированные в упомянутой матрице, при этом упомянутый керамический материал содержит от 0,5% до 40 мас.% фосфата по отношению к массе керамического материала.
11. Материал по п. 10, имеющий форму цилиндра, сферы, куба, спирали, плоской пластинки, гофрированной пластинки, пустотелого кирпича или кольца Рашига.
12. Способ аккумулирования тепловой энергии в керамическом материале, отличающийся тем, что он включает размещение текучего теплоносителя в контакте с керамическим материалом по одному из пп. 10 или 11 таким образом, чтобы осуществить передачу тепла от текучего теплоносителя к керамическому материалу в фазе заряда и осуществить передачу тепла от керамического материала к текучему теплоносителю в фазе разряда.
13. Способ по п. 12, в котором керамический материал размещают в резервуаре.
14. Способ по п. 13, в котором резервуар получают из по меньшей мере одного теплоизолирующего материала.
15. Способ по любому из пп. 12-14, в котором текучий теплоноситель выбирают из воздуха, водяных паров, масла или расплавленной соли.
16. Способ по любому из пп. 12-15, в котором во время фазы заряда и/или фазы разряда текучий теплоноситель имеет температуру между 20 и 1100°С.
17. Устройство для аккумулирования тепловой энергии, предназначенное для осуществления способа по любому из пп. 12-16, включающее резервуар, содержащий керамический материал, и контур циркулирования текучего теплоносителя, соединенный по текучей среде с резервуаром таким образом, чтобы обеспечить контакт упомянутого текучего теплоносителя с керамическим материалом.